(57)【要約】【課題】ＰＴＭＧ及びＭＤＩ系イソシアネートを使用した発泡ポリウレタン製樹脂バネであって、生産性が高く製造が容易で、高反発弾性を満足しつつ、強靭性と同時に高復元性を満足する発泡ポリウレタン製樹脂バネを提供すること。【解決手段】数平均分子量１，０００〜３，５００のポリテトラメチレングリコールと、ジフェニルメタンジイソシアネート系のイソシアネートと、官能基数３以上の多官能ポリオールと、発泡剤と、触媒と、シリコーンオイルと、を含む組成物の硬化物からなり、見掛け密度が２００〜５００ｋｇ／ｍ３であり、反発弾性率が６０％以上であり、３０％圧縮永久歪が１０％以下且つ５０％圧縮永久歪が２０％以下である発泡ポリウレタン製樹脂バネである。【選択図】なし【特許請求の範囲】
【請求項１】
数平均分子量１，０００〜３，５００のポリテトラメチレングリコールと、ジフェニルメタンジイソシアネート系のイソシアネートと、官能基数３以上の多官能ポリオールと、発泡剤と、触媒と、シリコーンオイルと、を含む組成物の硬化物からなり、
見掛け密度が２００〜５００ｋｇ／ｍ３であり、反発弾性率が６０％以上であり、３０％圧縮永久歪が１０％以下且つ５０％圧縮永久歪が２０％以下である発泡ポリウレタン製樹脂バネ。
【請求項２】
前記シリコーンオイルが、ジメチルシロキサン単位とメチルフェニルシロキサン単位の共重合から成るポリシロキサンである請求項１に記載の発泡ポリウレタン製樹脂バネ。
【請求項３】
前記シリコーンオイルが、ポリジメチルシロキサンである請求項１に記載の発泡ポリウレタン製樹脂バネ。
【請求項４】
前記ポリジメチルシロキサンの粘度が、５〜５０（２５℃、ｍｍ２／ｓ）、又は１，０００〜１００，０００（２５℃、ｍｍ２／ｓ）である請求項３に記載の発泡ポリウレタン製樹脂バネ。
【請求項５】
前記組成物がセルオープナーをさらに含み、独立気泡率が０〜２０％である請求項１〜請求項４のいずれか１項に記載の発泡ポリウレタン製樹脂バネ。
【請求項６】
前記セルオープナーが、低分子ジオール、ポリプロピレングリコール系の２官能ポリオール、ポリエーテルカルボン酸エステル化物、ポリブテン、及びパラフィン系オイルからなる群より選ばれる少なくとも１種である請求項５に記載の発泡ポリウレタン製樹脂バネ。
【請求項７】
前記ポリプロピレングリコール系の２官能ポリオールが、エチレンオキサイド含有率０〜８０モル％で、かつ数平均分子量４００〜４，０００の２官能ポリオールである請求項６に記載の発泡ポリウレタン製樹脂バネ。
【発明の詳細な説明】
【技術分野】
【０００１】
本発明は、反発弾性率が高く尚且つ強靭で復元性に優れる発泡ポリウレタン製樹脂バネに関する。
【背景技術】
【０００２】
従来、反発弾性率の高い発泡ポリウレタンは、種々の用途で使用される。例えば、打球バット（高反発野球バット）、鉄道用まくら木パッド・軌道パッド、自動車用防振部材・バンパースプリング・座席用クッション、靴底用クッション、スポーツ用防振部材、球技用ボール部材、建築用床下防振材・屋上床防振材・隙間クッション、自転車用タイヤ（パンクレスタイヤ）、台車・手押し車・車椅子等の車輪用フォームタイヤ、高荷重用途足ゴム、高荷重機器部材、摺動部のパッキン、機器用ボタンのクッション、軽量敷物・マットレス等である。これら用途は、使用時の上下動・捻じれ・摺動などの衝撃で破損し難く、その為高度の強度と共に、高いばね特性を発揮し、長期間その特性を維持する、所謂「樹脂バネ」性能が要求される。
【０００３】
樹脂バネの具体例である「鉄道用軌道パッド」は、レール下に敷設され鉄道車両の通過時の衝撃を緩和しまくら木や地盤への負荷を軽減するためのパッド材であるが、高荷重が掛かるとともに、遠心力によるせん断力が掛かるなど、大変過酷な条件で使用される。そのため材料としてきわめて強靭で且つ長期間の復元性を要求されるものである。この様な過酷な用途に対するバネ素材として発泡ポリウレタン製樹脂バネが適用される。（特許文献1参照）
【０００４】
更に、「高反発野球バット」は、打球部、テーパー部、及びグリップ部を備え、少なくとも打球部に凹部を周回形成し、この凹部に打球部の外周面を形成する弾性体を被覆一体化した打球バットが知られている（特許文献２参照）。この打球バットは、打球した球の飛距離が伸びるため普及している。この打球バットの弾性体として使用される発泡ポリウレタン製樹脂バネには、打球した球の飛距離を伸ばすために、高い反発弾性率及び高い復元性（圧縮永久歪値が低い性質）を有する共に、打球時の衝撃で破れることがないように軟質性を保ちながら、強靭性に優れることも求められる。
【０００５】
このような発泡ポリウレタン製樹脂バネとして、ポリエステルポリオールとナフタレンイソシアネートから得られるプレポリマーを用いた特殊発泡ポリウレタン製樹脂バネが好適に用いられている。
【先行技術文献】
【特許文献】
【０００６】
【特許文献１】特開２０１４−１９０００５号公報
【特許文献２】特開２０１５−１６０３９号公報
【発明の概要】
【発明が解決しようとする課題】
【０００７】
しかしながら、この特殊発泡ポリウレタン製樹脂バネは、１）反発弾性率がこれ以上向上でき難いこと、２）プレポリマーの保存安定性が悪く、合成した当日に使い切る必要があること、３）エステル系の原料であるため、得られた発泡ポリウレタン素材が加水分解し易いこと、４）原料が高価であること等、課題が多くあるのが現状である。
【０００８】
このため、汎用性があり、安価な原料として、ポリテトラメチレングリコール（以下「ＰＴＭＧ」とも称する）及びジフェニルメタンジイソシアネート（ＭＤＩ）系のイソシアネート（以下「ＭＤＩ系イソシアネート」とも称する）を使用した発泡ポリウレタン製樹脂バネが検討されている。
【０００９】
ＰＴＭＧ及びＭＤＩ系イソシアネートを使用した発泡ポリウレタン製樹脂バネは、発泡剤、整泡剤、触媒等を適宜使用することで、見掛け密度２００〜５００ｋｇ／ｍ３の高密度化し、強靭性を満足させることができるが、通常、独立気泡（独泡）構造となるため、高い復元性（低い圧縮永久歪値）を満足しない。また、短時間での加熱（キュアー）で型（モールド）から脱型すると、脱型時に膨張、冷却後には収縮し易く、製品寸法が安定しないあるいは部分的な変形が起こることから、長時間の加熱（キュアー）を行い、十分なグリン強度が出た後、脱型する必要がある。また、出来た製品は独泡故に高い圧縮永久歪値（復元性に劣る）のものとなる。この独泡対策として使用する触媒量を低減すると、短時間脱型時に未反応による製品のスキン破れ・フォーム変形・フォーム破損等が生じ、反対に長時間脱型では生産性が低い。
そして、ＰＴＭＧ及びＭＤＩ系イソシアネートを使用した発泡ポリウレタン製樹脂バネにも、当然、高い反発弾性が求められる。
【００１０】
このように、ＰＴＭＧ及びＭＤＩ系イソシアネートを使用した発泡ポリウレタン製樹脂バネも、性能を満足し尚且つ経済的に生産するには改善が必要であることが明らかとなった。
一方、より高度のばね特性が求められる樹脂バネとして、「鉄道用軌道パッド」があり、高荷重の車両が高速で通過するレールの直下に「軌道パッド」を設置することで、騒音の低減、振動低減による乗り心地改善、レール摩耗の低減による省力化などの効果を発揮する。また、最近の傾向として、前述した効果が従来品より大きい「小さいばね定数の軌道パッド」が求められている。この小さいばね定数を実現するには非発泡素材では困難であり、軌道パッドは発泡体タイプが主流になりつつある。従って、機械的強度が高く尚且つ復元性の高い樹脂発泡体が求められる。以上のことから「軌道パッド」は、屋外での連続使用に対する耐久性を有すること、繰返しの高荷重に樹脂が破懐・変形しないこと、長期の使用でも復元性を持続すること等、高度のばね特性が要求される。特に、高い信頼性を確認する為に、連続１００万回の上下動試験である「耐疲労特性試験」をパスする必要がある。具体的には、所定の加振条件（載荷荷重９±６ｋＮ、加振周波数５Ｈｚ、繰返し回数１０６回）を行い、１）外観上、亀裂・割れが生じなく、且つ２）へたり量が１０％以下であることが求められる。
【００１１】
そこで、本発明は、上記事実を考慮し、ＰＴＭＧ及びＭＤＩ系イソシアネートを使用した発泡ポリウレタン製樹脂バネであって、生産性が高く製造が容易で、高反発弾性を満足しつつ、強靭性と同時に高復元性を満足する発泡ポリウレタン製樹脂バネを提供することを課題とする。
【課題を解決するための手段】
【００１２】
上記課題は、以下の手段により解決される。
【００１３】
＜１＞
数平均分子量１，０００〜３，５００のポリテトラメチレングリコールと、ジフェニルメタンジイソシアネート系のイソシアネートと、官能基数３以上の多官能ポリオールと、発泡剤と、触媒と、シリコーンオイルと、を含む組成物の硬化物からなり、
見掛け密度が２００〜５００ｋｇ／ｍ３であり、反発弾性率が６０％以上であり、３０％圧縮永久歪が１０％以下且つ５０％圧縮永久歪が２０％以下である発泡ポリウレタン製樹脂バネ。
＜２＞
前記シリコーンオイルが、ジメチルシロキサン単位とメチルフェニルシロキサン単位の共重合から成るポリシロキサンである＜１＞項に記載の発泡ポリウレタン製樹脂バネ。
＜３＞
前記シリコーンオイルが、ポリジメチルシロキサンである＜１＞項に記載の発泡ポリウレタン製樹脂バネ。
＜４＞
前記ポリジメチルシロキサンの粘度が、５〜５０（２５℃、ｍｍ２／ｓ）、又は１，０００〜１００，０００（２５℃、ｍｍ２／ｓ）である＜３＞に記載の発泡ポリウレタン製樹脂バネ。
＜５＞
前記組成物がセルオープナーをさらに含み、独立気泡率が０〜２０％である＜１＞〜＜４＞のいずれか１項に記載の発泡ポリウレタン製樹脂バネ。
＜６＞
前記セルオープナーが、低分子ジオール、ポリプロピレングリコール系の２官能ポリオール、ポリエーテルカルボン酸エステル化物、ポリブテン、及びパラフィン系オイルからなる群より選ばれる少なくとも１種である＜５＞に記載の発泡ポリウレタン製樹脂バネ。
＜７＞
前記ポリプロピレングリコール系の２官能ポリオールが、エチレンオキサイド含有率０〜８０モル％で、かつ数平均分子量４００〜４，０００の２官能ポリオールである＜６＞に記載の発泡ポリウレタン製樹脂バネ。
【発明の効果】
【００１４】
本発明によれば、ＰＴＭＧ及びＭＤＩ系イソシアネートを使用した発泡ポリウレタン製樹脂バネであって、加工性が高く製造が容易で、高反発弾性を満足しつつ、強靭性と同時に高復元性を満足する発泡ポリウレタン製樹脂バネを提供することができる。
【発明を実施するための形態】
【００１５】
以下、本発明の一例である実施形態について説明する。
【００１６】
本実施形態に係る発泡ポリウレタン製樹脂バネは、数平均分子量（以下「Ｍn」とも称する）１，０００〜３，５００のポリテトラメチレングリコール（ＰＴＭＧ）と、ジフェニルメタンジイソシアネート系のイソシアネート（ＭＤＩ系イソシアネート）と、官能基数３以上の多官能ポリオールと、発泡剤と、触媒と、シリコーンオイルと、を含む組成物の硬化物からなる。
そして、発泡ポリウレタン製樹脂バネは、見掛け密度が２００〜５００ｋｇ／ｍ３であり、反発弾性率が６０％以上であり、３０％圧縮永久歪が１０％以下且つ５０％圧縮永久歪が２０％以下である。
【００１７】
本実施形態に係る発泡ポリウレタン製樹脂バネは、数平均分子量１，０００〜３，５００のＰＴＭＧ、ＭＤＩ系イソシアネートを、官能基数３以上の多官能ポリオール、発泡剤、触媒と共に、シリコーンオイルの存在下で、反応及び発泡させることで得られる。この原料の成分によって、強靭性、反発弾性率、復元性の向上と共に、脱型時に、膨張、収縮、スキン破れ、フォーム変形、フォーム破損等の発生が抑制され、製造がきわめて容易となる。
これらの理由は、定かではないが、１）シリコーンオイルが発泡成形時に独立気泡が生成するのを抑制しているか、独立気泡であってもガス透過性が高く脱型時の種々の問題を抑制している可能性が考えられる。２）また、シリコーンオイルがポリウレタンの表面にブリード（析出）するため、発泡ポリウレタン製樹脂バネが型（モールド）から脱型し易くなること、3）発泡ポリウレタン製樹脂バネを圧縮したとき、シリコーンオイルがセル壁同士の結着を防ぐために、独泡であっても、反発弾性率が向上し、かつ圧縮永久歪が低下すること等が考えられる。特に、反発弾性率に関しては、シリコーンオイルの含有により、未含有品と比較して４〜６％向上する。
【００１８】
また、ＰＴＭＧ及びＭＤＩ系イソシアネートを使用した発泡ポリウレタン製樹脂バネは、発泡剤、触媒を適宜選択使用し、必要に応じて整泡剤を使用することで、見掛け密度２００〜５００ｋｇ／ｍ３の高密度化も実現される。
【００１９】
このため、本実施形態に係る発泡ポリウレタン製樹脂バネは、生産性が高く製造が容易で、高反発弾性を満足しつつ、強靭性と同時に高復元性を満足する発泡ポリウレタン製樹脂バネとなる。
そして、本実施形態に係る発泡ポリウレタン製樹脂バネは、衝撃で破損し難く、長期に亘りばね特性を発揮することができる。具体的には、例えば、本実施形態に係る発泡ポリウレタン製樹脂バネを鉄道用軌道パッドに利用した場合、衝撃時や高荷重・高せん断時でも破れにくく、長期間の復元性を満足する。また、打球バットに利用した場合、ボール自体の変形を低減すること、尚且つ発泡ポリウレタン樹脂のエネルギー吸収が低いことにより、結果としてボール自体が有していた運動エネルギーのロスを少なくすることが出来、打球した球の飛距離を伸ばすことができる。また、パンクレスタイヤや車輪用フォームタイヤに利用した場合は、破懐し難く、且つ「転がり抵抗」が低い、つまり軽い力で回転するタイヤを提供することが出来る。
【００２０】
以下、本実施形態に係る発泡ポリウレタン製樹脂バネの詳細について説明する。
【００２１】
本実施形態に係る発泡ポリウレタン製樹脂バネを形成するための組成物には、数平均分子量１，０００〜３，５００のＰＴＭＧと、ＭＤＩ系イソシアネートと、官能基数３以上の多官能ポリオールと、発泡剤と、触媒と、シリコーンオイルとを含む。また、性能向上や生産性向上の為に、整泡剤を適宜使用することが好ましい。この組成物には、セルオープナーをさらに含んでもよい。特に、組成物がセルオープナーを含むと、発泡ポリウレタン製樹脂バネの独立気泡率が低下し（例えば独立気泡率が０〜２０％に低下し）、繰り返しの圧縮によって独泡から連泡となることにより生じる反発弾性率及び強靭性の経時的な変化が抑制される。
【００２２】
（ＰＴＭＧ）
ＰＴＭＧとしては、例えば、テトラヒドロフランが開環重合したポリアルキレングリコールが挙げられる。ＰＴＭＧとしては、テトラメチレンオキシ構造以外に、他のアルキレン構造単位（エチレンオキシ構造単位、プロピレンオキシ構造単位等）を有するポリアルキレングリコールであってもよい。ただし、ＰＴＭＧは、テトラメチレンオキシ構造単位を５０重量％以上（好ましくは８０重量％以上、より好ましくは９０重量％以上）とすることがよい。
ＰＴＭＧは、１種単独して使用してもよいし、２種以上併用してもよい。
【００２３】
ＰＴＭＧの数平均分子量は、１，０００〜３，５００であるが、２，０００〜３，０００が好ましい。
ＰＴＭＧの数平均分子量を上記範囲にすると、得られる発泡ポリウレタン製樹脂バネの伸びが高い為、強靭で尚且つ反発弾性が優れる。更に、低温時においても硬度が高くなり難くなるため、好ましい。
【００２４】
ここで、数平均分子量は、ＪＩＳ  Ｋ００７０による水酸基価の測定値より、官能基数を２として求めた場合の分子量とする。なお、他の成分の平均分子量も同様に測定する。
【００２５】
ＰＴＭＧの含有量は、全組成分に対して、５０〜８５重量％であることが好ましく、６５〜８０重量％がより好ましい。
ＰＴＭＧの含有量を上記範囲にすると、得られる発泡ポリウレタン製樹脂バネの伸びが高い為、強靭で尚且つ反発弾性が優れる。更に、低温時においても硬度が高くなり難くなるため、好ましい。
【００２６】
（ＭＤＩ系イソシアネート）
ＭＤＩ系イソシアネートは、ジフェニルメタンジイソシアネート骨格を有するイソシアネートである。
ＭＤＩ系イソシアネートとしては、ジフェニルメタンジイソシアネート（ＭＤＩ）、粗製のＭＤＩ（ｃｒ−ＭＤＩ）、４．４‘−ジフェニルメタンジイソシアネート（４．４’−ＭＤＩ）、２．４’−ＭＤＩ、２．２‘−ＭＤＩ、粗製のＭＤＩ（ｃｒ−ＭＤＩ）、カルボジイミド変性ＭＤＩ、プレポリマー変性ＭＤＩなどが挙げられる。これらの中で、４．４‘−ＭＤＩ及び４．４‘−ＭＤＩの変性体であるプレポリマー変性イソシアネートが、反応性が高く、得られる発泡ポリウレタン製樹脂バネの強靭性、反発弾性が優れるので好ましい。
ＭＤＩ系イソシアネートは、１種単独して使用してもよいし、２種以上併用してもよい。
【００２７】
ＭＤＩ系イソシアネートの含有量は、ＰＴＭＧ１００重量部に対して、１５〜４０重量部であることが好ましく、１８〜３０重量部がより好ましい。
ＭＤＩ系イソシアネートの含有量を上記範囲にすると、得られる発泡ポリウレタン製樹脂バネの強靭性と反発弾性率のバランスが最適となるため、好ましい。
【００２８】
ここで、プレポリマー変性イソシアネート（ＭＤＩ系イソシアネート含有プレポリマー）としては、エチレングリコール、プロピレングリコール、１，３−又は１，４−ブタンジオール、１，６−ヘキサンジオール、ネオペンチルグリコール及び１，１０−デカンジオール等の炭素数２〜１８の２価のアルコール；ＰＰＧ系グリコール；ＰＴＧＭ系グリコール；ポリカーボネート系グリコール等でＭＤＩ系イソシアネートが変性されたプレポリマー変性イソシアネートが挙げられる。このプレポリマー変性イソシアネートにおいて、プレポリマーに対するＭＤＩ系イソシアネートの含有率は、強靭性及び反発弾性及び低温特性の観点から１０重量％以上５０重量％以下（好ましくは１５重量％以上４５重量％以下）であることがよい。
なお、ＭＤＩ系イソシアネート含有プレポリマーの含有量は、ＰＴＭＧ１００重量部に対して、２０〜１００重量部であることが好ましく、３０〜８０重量部がより好ましい。
【００２９】
（多官能ポリオール）
官能基数３以上の多官能ポリオールとしては、例えば、３官能ポリオールが挙げられる。３官能ポリオールとしては、３価のアルコールにアルキレンオキサイド（エチレンオキサイド、プロピレンオキサイド等）を付加重合させたポリエーテルポリオールが挙げられる。なお、複数種のアルキレンオキサイドの付加重合は、ランダム付加重合でも、ブロック付加重合であってもよい。ここで、３価のアルコールとしては、例えば、グリセリン、トリメチロールプロパン、等の炭素数３〜１０の３価のアルコールが挙げられる。
多官能ポリオールとしては、４官能ポリオールも挙げられ、具体的には、例えば、エチレンジアミン、ペンタエリスリトール等にアルキレンオキサイドを付加重合させたポリエーテルポリオールが挙げられる。
【００３０】
その他、多官能ポリオールとしては、アジピン酸及び短鎖ジオールのエチレングリコールや１．４−ブタンジオール等と、グリセリンなど多官能トリオールと、の縮合によるエステル系ポリオール等も挙げられる。
【００３１】
多官能ポリオールは、２官能では圧縮永久歪の改善効果はないので、３官能以上が良く、官能基数が多くなるに従い復元性は良好（圧縮永久歪値が低い）になる。しかし、それに伴い独立気泡率は逆に高くなるため官能基数は３〜４が好ましく、３官能ポリオールが最も好ましい。
【００３２】
多官能ポリオールは、１種単独して使用してもよいし、２種以上併用してもよい。
【００３３】
多官能ポリオールの数平均分子量は、１００〜１０，０００が好ましく、４００〜５，０００がより好ましい。
多官能ポリオールの数平均分子量を上記範囲にすると、強靭性を落さず（つまり伸びを低下させない）、独立気泡率を上げずに、圧縮永久歪を効果的に低下できるため、好ましい。
【００３４】
多官能ポリオールの含有量は、ＰＴＭＧ１００重量部に対して、１〜２０重量部であることが好ましく、２〜１０重量部がより好ましい。
多官能ポリオールの含有量を上記範囲にすると、伸びの低下を抑えて、独立気泡率も上げずに、圧縮永久歪を効果的に低下できるため、好ましい。
【００３５】
（発泡剤）
発泡剤としては、例えば、水、低沸点の有機溶剤（シクロペンタン、ジクロロメタン等）、ハロゲン化炭化水素、これらの混合液等が挙げられる。更に、使用する原料に空気や窒素などの不活性ガスをオークスミキサーなどで攪拌し気泡を巻き込む、所謂メカニカルフロス法による発泡も好ましい。発泡剤は、１種単独して使用してもよいし、２種以上併用してもよい。
発泡剤を水にした場合の添加量は、ＰＴＭＧ１００重量部に対して０．１〜３．０部であることが好ましく、０．５〜２．０部がより好ましい。発泡剤として水を使用する場合は、添加量が少ないほうが発泡体の反発弾性率が高くなり好ましい。一方、水の添加量が少ないとモールド成形時に充填不足になる可能性があるので、添加量は形状と性能を加味して決める必要がある。
【００３６】
（触媒）
触媒として、有機金属化合物系触媒、アミン系触媒等が挙げられる。
有機金属化合物系触媒としては、錫系、チタン系、ビスマス系、ニッケル系等の有機金属系の触媒が挙げられ、例えば、有機スズ化合物のオクチル酸第１スズ、ジブチルラウリン酸第２スズなどがある。
アミン系触媒としては、モノアミン類、ジアミン類、トリアミン類、環状アミン類、アルコールアミン類、エーテルアミン類等のアミン系触媒が挙げられ、例えば、トリエチレンジアミン、トリエチルアミン、ｎ−メチルモルホリン、ｎ−エチルホルモリン、Ｎ，Ｎ，Ｎ’，Ｎ’−テトラメチルブタンジアミンなどがある。
触媒は、１種単独して使用してもよいし、２種以上併用してもよい。
【００３７】
（整泡剤）
整泡剤は必須成分ではないが、使用した場合はより好適な発泡体が出来るので、使用することが好ましい。
整泡剤の種類としては、例えば、ポリジメチルシロキサンとポリオキシアルキレンポリオールの共重合体を代表例としたシリコーン系化合物、フッ素系化合物等が挙げられる。整泡剤は、１種単独して使用してもよいし、２種以上併用してもよい。
整泡剤の含有量は、ＰＴＭＧ１００重量部に対して、０．３〜３重量部であることが好ましく、０．５〜２重量部がより好ましい。
【００３８】
（シリコーンオイル）
シリコーンオイルとしては、１）ジメチルシロキサン（［Ｓｉ（ＣＨ３）２Ｏ］）の構造単位からなる「ポリジメチルシロキサン」、２）メチルフェニルシロキサン（［Ｓｉ（ＣＨ３）（Ｃ６Ｈ５）Ｏ］）の構造単位からなる「ポリメチルフェニルシロキサン」、３）メチルハイドロジェンシロキサン（［Ｓｉ（ＣＨ３）（Ｈ）Ｏ］）の構造単位を含む「ポリメチルハイドロジェンシロキサン」、４）メチルフェニルハイドロジェンシロキサン（［Ｓｉ（Ｃ６Ｈ５）（Ｈ）Ｏ］）の構造単位を含む「ポリメチルフェニルハイドロジェンシロキサン」、５）前述１）〜４）のシロキサン単位の複合品、６）前述１）〜５）のポリシロキサンの混合品などが挙げられる。この内、ポリメチルフェニルシロキサン類は、フェニル基の含有率が高いとウレタン成分との相溶性が多少出てくるため、反発弾性率が僅かに低下する事もある。そのためフェニル基は全体の２０重量％未満が好ましい。また、ポリメチルハイドロジェンシロキサン類も、経時的に反応固化する場合があり反発弾性率が低下することがあり使用に当たり注意を要する。従って、ポリジメチルシロキサンが、添加効果が高くしかも経済的であるため最も好ましい。また、ポリシロキサンのアルキル変性品も有るが価格が高く、更にアルキル変性の割合が高いと効果が低下してしまうので効果的でない。これら観点から、ポリジメチルシロキサンに他のシロキサン単位を含む場合、他のシロキサン単位は、全シロキサン単位に対して０〜２０重量％で含むことが好ましい。
【００３９】
ポリジメチルシロキサンの粘度は、発泡ポリウレタン製樹脂バネの反発弾性率の向上及び圧縮永久歪の低減の観点から、５〜１００，００００（２５℃、ｍｍ２／ｓ）が好ましく、５〜５０（２５℃、ｍｍ２／ｓ）又は１，０００〜１００，０００（２５℃、ｍｍ２／ｓ）がより好ましい。更に、ポリジメチルシロキサンの粘度は、用途が摺動性重視の部材である場合、５〜５０（２５℃、ｍｍ２／ｓ）がより好ましく、用途が低ブリードアウト性、印刷インク又は他部材との接着性重視の部材である場合、１，０００〜１００，０００（２５℃、ｍｍ２／ｓ）で最低限の少量使用がより好ましい。
なお、ポリジメチルシロキサンの粘度は、温度（２５℃）の環境下で、ＪＩＳ  Ｚ  ８８０３に基づく動粘度により測定される値である。
【００４０】
シリコーンオイルは、１種単独して使用してもよいし、２種以上併用してもよい。
【００４１】
シリコーンオイルの含有量は、ＰＴＭＧ１００重量部に対して、０．１〜３重量部であることが好ましく、０．３〜１．２重量部がより好ましい。尚、３重量部以上では、その破泡的作用から、セルの消失・合体によるセル径増大を招いたり、俗に言う「セル荒れ」状態を引き起こす。更に、部分的集中が起こり易く、界面（スキン部）荒れやフォーム中心付近のセル径巨大化など均一性を欠く製品となり易い。また、用途が、１）摺動性重視の部材、２）粘着剤が付き難い方が良い部材、３）製品同士や他部品とのくっ付きが問題になる部材等である場合は、多目の使用量がより好ましく、用途が、１）低ブリードアウト性重視の部材や、２）印刷インク・他部材とのインサート成形時の接着性重視の部材、３）成形後に粘着剤や粘着テープを接着する部材、４）成形後に表面に印刷する部材、５）低通気やセル均一化による強度アップが必要な部材等である場合は、少量使用が好ましい。
【００４２】
（セルオープナー）
セルオープナーは、破泡剤、又は消泡剤として機能する成分である。
セルオープナーとしては、低分子ジオール、ポリプロピレングリコール系の単官能又は２官能ポリオール、ポリエーテルカルボン酸エステル化物、ポリブテン、液状ポリブタジエン、ポリエチレンワックス、パラフィン系オイル、長鎖脂肪族アルコール等の周知の破泡剤又は消泡剤が挙げられる。但し、単官能ポリオールを添加すると、圧縮永久歪値の増加や引張強さ・伸びの低下を招くので、好ましくない。
【００４３】
これらの中でも、セルオープナーとしては、発泡ポリウレタン製樹脂バネの独立気泡率を効果的に低減させる観点、その他の物性に悪影響を及ぼさず、製品の外観も悪化させない観点から、低分子ジオール、ポリプロピレングリコール系の２官能ポリオール、ポリエーテルカルボン酸エステル化物、ポリブテン、及びパラフィン系オイルからなる群より選ばれる少なくとも１種が好ましく、特に、ポリプロピレングリコール系の２官能ポリオール（以下「ＰＰＧ系２官能ポリオール」とも称する）が好ましい。このＰＰＧ系２官能ポリオールは、官能基を有するので、製品になった時点でブリードアウトする低分子とはならない為、後加工で接着剤や両面テープの剥離が起き難い。また、成形時に官能基がインサートした部材と強固に接着するので、剥離が起き難い。
【００４４】
ＰＰＧ系２官能ポリオールとしては、２価のアルコールに、プロピレンオキサイド（以下「ＰＯ」とも称する）を付加重合、又はプロピレンオキサイドとプロピレンオキサイド以外の他のアルキレンオキサイド（エチレンオキサイド（以下「ＥＯ」とも称する）等）を付加重合させたポリエーテルポリオールが挙げられる。なお、プロピレンオキサイドと他のアルキレンオキサイドの付加重合は、ランダム付加重合でも、ブロック付加重合であってもよい。
ここで、２価のアルコールとしては、例えば、エチレングリコール、プロピレングリコール、１，３−ブタンジオール、１，４−ブタンジオール、１，６−ヘキサンジオール、ネオペンチルグリコール、１，１０−デカンジオール等の炭素数２〜１０の２価のアルコールが挙げられる。
【００４５】
ＰＰＧ系単２官能ポリオールの数平均分子量は、１００〜１０,０００が好ましく、４００〜４,０００がより好ましい。
ＰＰＧ系２官能ポリオールの数平均分子量を上記範囲にすると、独立気泡率の低減効果が適度であるためセルが荒れず、その他の物性への悪影響が無く、しかも製品外観が良好となるため、好ましい。
【００４６】
これらの中でも、ＰＰＧ系２官能ポリオールとしては、発泡ポリウレタン製樹脂バネの独立気泡率を効果的に低減させる観点、強靭性及び低温特性の観点から、エチレンオキサイド含有率が０〜８０モル％（好ましくは０〜５０モル％）で、かつ数平均分子量が１００〜１０,０００（好ましくは４００〜４,０００）の２官能ポリオールが好ましい。
ここで、エチレンオキサイド含有率とは、付加重合した全アルキレンオキサイド含有量に対するエチレンオキサイドの割合（モル比）である。
【００４７】
セルオープナーは、１種単独して使用してもよいし、２種以上併用してもよい。
【００４８】
セルオープナーの含有量は、ＰＴＭＧ１００重量部に対して、０〜１５重量部であることが好ましく、２〜１０重量部がより好ましい。
セルオープナーの含有量を上記範囲にすると、製品外観に悪影響が無く独立気泡率を低減できるため、好ましい。
【００４９】
（その他添加剤）
本実施形態に係る発泡ポリウレタン製樹脂バネを形成するための組成物には、上記成分以外に、酸化防止剤、着色剤、紫外線吸収剤、炭酸カルシウム等の無機フィラー等の周知の添加剤を含んでいてもよい。
【００５０】
（発泡ポリウレタン製樹脂バネの特性）
本実施形態に係る発泡ポリウレタン製樹脂バネの見掛け密度は、２００〜５００ｋｇ／ｍ３である。
【００５１】
本実施形態に係る発泡ポリウレタン製樹脂バネの反発弾性率は、６０％以上である。発泡ポリウレタン製樹脂バネの反発弾性率を６０％以上にすることにより、樹脂ばねの特性が向上する（特に、発泡ポリウレタン製樹脂バネを打球バット用に適用した場合、打球した球の飛距離が伸びやすくなる）。
【００５２】
本実施形態に係る発泡ポリウレタン製樹脂バネの３０％圧縮永久歪が１０％以下且つ５０％圧縮永久歪が２０％以下であり、好ましくは５％以下且つ１０％以下である。発泡ポリウレタン製樹脂バネの３０％圧縮永久歪が１０％以下且つ５０％圧縮永久歪が２０％以下にすることにより、樹脂ばねの特性が向上する（特に、発泡ポリウレタン製樹脂バネを打球バット用に適用した場合、復元性が良好で長期に亘り樹脂のへたり・変形が生じ難くなる）。
【００５３】
本実施形態に係る発泡ポリウレタン製樹脂バネの独立気泡率は、０〜２０％が好ましく、より好ましくは０〜５％である。発泡ポリウレタン製樹脂バネの独立気泡率を０〜２０％にすることにより、繰り返しの圧縮（特に、発泡ポリウレタン製樹脂バネを打球バット用に適用した場合、繰り返しの打球）によっても、ばね特性の低下が抑制される。また、発泡ポリウレタン製樹脂バネ形成時において、経済的な成形サイクルの触媒量でも、製造容易となる。つまり、脱型時に膨張・冷却後に収縮し難く、製品寸法が安定し、部分的な変形が起き難く、生産性が高まる。
【００５４】
本実施形態に係る発泡ポリウレタン製樹脂バネの引張り強度は、１，０００ｋＰａ以上が好ましく、より好ましくは２，０００ｋＰａ以上である。発泡ポリウレタン製樹脂バネの引張り強度を１，０００ｋＰａ以上にすることにより、発泡ポリウレタン製樹脂バネの強靭性が高まり、繰り返しの圧縮による破損（特に、発泡ポリウレタン製樹脂バネを打球バット用に適用した場合、打球時の衝撃による破断）が抑制され易くなる。
【００５５】
本実施形態に係る発泡ポリウレタン製樹脂バネの引張り伸びは、２００％以上が好ましく、より好ましくは３００％以上である。発泡ポリウレタン製樹脂バネの引張り伸びを２００％以上にすることにより、発泡ポリウレタン製樹脂バネの強靭性が高まり、繰り返しの圧縮による破損（特に、発泡ポリウレタン製樹脂バネを打球バット用に適用した場合、打球時の衝撃による破断）が抑制され易くなる。また、圧縮時に（特に、発泡ポリウレタン製樹脂バネを打球バット用に適用した場合、ボール衝撃時に）柔軟に変形することにより、運動エネルギーの熱エネルギーへの変換が抑えられ、高い反発弾性率を得ることができる。
【００５６】
なお、本実施形態に係る発泡ポリウレタン製樹脂バネの上記各特性は、発泡ポリウレタン製樹脂バネを得るための成分の種類及び量を調整することで得られる。
【００５７】
（発泡ポリウレタン製樹脂バネの製造）
本実施形態に係る発泡ポリウレタン製樹脂バネは、周知の方法に準じて製造することができる。例えば、ＭＤＩ系イソシアネートを除く成分を混合した後、この混合液にＭＤＩ系イソシアネートを混合して、ウレタン原料液を調製する。このウレタン原料液を用いて、目的とする形状の型又は目的とする形成部（例えば発泡ポリウレタン製樹脂バネを打球バット用に適用した場合、打球バットの打球部）に流し込んだ後、加熱する。これにより、発泡ポリウレタン製樹脂バネが得られる。また、発泡成形したポリウレタン製樹脂バネを目的とする位置（例えば発泡ポリウレタン製樹脂バネを打球バット用に適用した場合、打球バットの打球部）に後から貼り付けてもよい。
【実施例】
【００５８】
以下に本発明の実施例について説明するが、本発明はこれらの実施例に何ら限定されるものではない。なお、以下の説明において、特に断りのない限り、配合量（含有量、添加量）に関する「部」、「％」はすべて重量基準である。
【００５９】
＜比較例１＞
予め５０℃に加温した下記のポリオール成分をポリカップに精秤し、プライミクス（株）製  高速乳化・分散機  Ｔ．Ｋ．ホモディスパー２．５型（ＤＨ−２．５／１００１）にて、３０００ｒｐｍで１分間撹拌する。
・メインポリオール：ポリテトラメチレングリコール「ＰＴＭＧ３０００（三菱化学（株）製、官能基数＝２、Ｍｎ＝３，０００）」  １００部
・多官能ポリオール：  ポリエーテルポリオール「サンニックス  ＧＰ３０００（三洋化成工業（株）製、ＰＯ／ＥＯ（モル比）＝１００／０、官能基数ｆ＝３、Ｍｎ＝３０００）」  ３部
・セルオープナー：  ポリエーテルポリオール「サンニックス  ＰＬ９１０（三洋化成工業（株）製、ＰＯ／ＥＯ（モル比）＝８４／１６、官能基数ｆ＝２、Ｍｎ＝９００）    ５部
・整泡剤：  シリコーン整泡剤「ＤＯＷ  ＣＯＲＮＩＮＧ  ＴＯＲＡＹ  ＳＺ−１６４２（東レ・ダウコーニング（株）製）」    １部
・触媒：  アミン触媒「ＤＡＢＣＯ  ３３−ＬＶ（エアー・プロダクツジャパン（株）製）」    ０．７部
・発泡剤：  蒸留水  ０．８部
【００６０】
次に、得られたポリオール成分含有溶液に、予め５０℃に加温したイソシアネート［モノメリックＭＤＩ「ミリオネートＭＴ（東ソー（株）製）］２２．７部（Ｉｎｄｅｘ＝１０５相当）を投入し、プライミクス（株）製「高速乳化・分散機  Ｔ．Ｋ．ホモディスパー２．５型（ＤＨ−２．５／１００１）」にて、５，０００ｒｐｍで１０秒撹拌し、ウレタン原料液を調製する。
【００６１】
次に、得られたウレタン原料液を、予め５０℃に加温しておいたアルミ製の枠型（内径  縦１８０ｍｍ×横１４０ｍｍ×厚さ１０ｍｍ）と下板（厚さ１０ｍｍ）からなる長方形の窪みに所定量（約９５ｇ）投入する。ウレタン原料液の投入後、素早く上蓋（アルミ製、厚さ１０ｍｍ）を載せ、万力で４箇所固定する。 
なお、アルミ製の枠型及び上蓋の内部（ウレタン原料液接触面）は、硬化後に剥離が可能となるように、離型剤「リムリケイＮ８４８（中京油脂（株）製）」を事前に塗布し、１００℃で３０分加温する。
【００６２】
次に、万力で固定したアルミ製容器（枠型と上蓋とからなる容器）を５０℃のオーブンに１０分間保持した後、オーブンから取り出し１０分室温冷却する。その後、万力を外し、上蓋及び下板を取り、枠型から発泡ポリウレタンフォームを取り出す。
そして、得られた発泡ポリウレタンフォームの膨張（収縮）及びスキン破れ状況を確認した後、反応完結の目的で７５℃のオーブンに８時間入れた。
その後、発泡ポリウレタンをオーブンから出して、発泡ポリウレタン端部のバリをカッター等で取り除き、２３℃の環境で２日間以上放置した。
【００６３】
以上の操作により、目的とする発泡ポリウレタン製樹脂バネを得た。
【００６４】
＜実施例１〜２２、比較例２〜３２＞
表１〜表７に従って、成分の種類及び量（部数）を変更した以外は、比較例１と同様にして、目的とする発泡ポリウレタン製樹脂バネを得た。
【００６５】
（評価）
各例で得られた発泡ポリウレタン製樹脂バネの特性を測定すると共に、各種試験を行い、評価を行った。
【００６６】
以下、本実施例で行った各種測定方法及び各種試験について示す。なお、本発明の各種値は以下に示す測定方法により測定される値である。
【００６７】
（測定方法）
−見かけ密度−
見掛け密度は、次の方法により測定される。
まず、測定対象（概寸：縦１８０ｍｍ×横１４０ｍｍ×厚さ１０ｍｍ）のサンプルを２３±３℃の環境に用意する。次に、精密天秤にて、サンプルの重量を１／１００ｇ精度で測定する。次に、デジタルゲージを使用し、直径Φ１０ｍｍの測定子を用い荷重約０．６Ｎにて、サンプルの厚さ寸法を１／１００ｍｍ精度で９個所測定し、平均値を求める。サンプルの縦寸法及び横寸法は、デジタルノギスを用いて、それぞれ３箇所測定し、平均を求める。得られた各寸法から、サンプルの体積を算出する。そして、式：見かけ密度＝重量／体積にて、見かけ密度を求める。
【００６８】
−反発弾性率−
反発弾性率は、ＪＩＳ  Ｋ  ６４００（１９９７／Ａ法）に準拠して測定される。測定は、測定対象（概寸：縦１８０ｍｍ×横１４０ｍｍ×厚さ１０ｍｍ）のサンプルを２３±３℃の環境に１日以上保管する。２３±３℃の環境にて、高分子計器（株）製「ＦＲ−１型」を用いて行う。
【００６９】
−引張り強度・伸び−
引張り強度・伸びは、ＪＩＳ  Ｋ  ６４００−５に準拠して測定される。測定は、測定対象をダンベル２号形に打ち抜き、サンプルを得て、厚みを測る。得られたサンプルに対して、（株）オリオンテック製「テンシロン万能材料試験機ＵＣＴ−５００」にて，速度２００ｍｍ／ｍｉｎで行う。そして、サンプル破断時の強度及び伸びを測定する。
【００７０】
−独立気泡率−
独立気泡率は、ベックマン法（空気比較式比重測定法：ＡＳＴＭ  Ｄ  ２８５６−７０）に準拠して測定される。具体的には、測定対象からサイズ：２０ｍｍ×２０ｍｍ×厚さｍｍのサンプルを切り出し、得られたサンプルの容積（ｃｍ３）を、ＢＥＣＫＭＡＮ−ＴＯＳＨＩＢＡ，ＬＴＤ．製「空気比較式比重計９３０型」にて測定する（加圧法）。この測定したサンプルの容積を測定値とする。一方で、サンプルを「空気比較式比重計９３０型」に入れない状態で容積を測定し、バックグラウンド測定値（ブランク値）を得た。そして、下記式により独立気泡率（空間容積当たりの独立気泡率）Ｖｃ（％）を算出する。
式：Ｖｃ（％）＝［（ΔＶ−Ｅ）／（Ｖ−Ｅ）］×１００
ΔＶ：｛（測定値）−（ブランク値）｝（ｃｍ３）
Ｖ：水没法によるサンプルの見掛けの容積（ｃｍ３）
Ｅ：樹脂（ポリウレタン）の容積（ｃｍ３）＝｛（サンプルの重量）／（サンプルの真比重）｝
【００７１】
−３０％圧縮硬さ−
３０％圧縮硬さは、ＪＩＳ  Ｋ  ６４００−２（２０１２年）に準拠して測定される。具体的には、測定対象からサイズ２０ｍｍ×２０ｍｍのサンプルを切り出し、得られたサンプルの厚さを測定する。次に、サンプルに対して、（株）オリオンテック製「テンシロン万能材料試験機ＵＣＴ−５００」を用いて、速度１０ｍｍ／ｍｉｎで圧縮を行なう。そして、サンプル厚みに対して３０％圧縮時の応力を測定し、測定値を３０％圧縮硬さとする。
【００７２】
−３０％圧縮永久歪−
３０％圧縮永久歪は、ＪＩＳ  Ｋ  ６４００−４  Ａ法（２００４年）に準拠して測定される。具体的には、測定対象からサイズ２０ｍｍ×２０ｍｍのサンプルを切り出し、得られたサンプルの厚さを測定する。次に、サンプル厚さの７０％に相当する厚さのスペーサーを介して、サンプルを２枚のステンレス板で挟み込み、３０％圧縮状態で固定する。その状態にて、７０℃のオーブン内に、２２時間保持する。次に、オーブンから出して、ステンレス板からサンプルを外す。その後、２３℃の室温で３０分間放置したサンプルの厚さを測定する。そして、下記式に基づいて、３０％圧縮永久歪を算出する。
式：  ＣＳ＝（ｔ０−ｔ）／ｔ０×１００
ｔ０：  圧縮前のサンプルの厚さ
ｔ  ：  圧縮後のサンプルの厚さ
【００７３】
−５０％圧縮永久歪−
サンプルを２枚のステンレス板で挟み込んで固定するときの圧縮状態を、５０％圧縮状態とした以外は、３０％圧縮永久歪と同様にして、５０％圧縮永久歪を算出した。
【００７４】
−脱型時状況−
枠型から発泡ポリウレタンを取り出した後。得られた発泡ポリウレタンの脱型時状況を評価した。
脱型時状況は、発泡ポリウレタンの膨張（又は収縮）およびスキン破れの状況を確認した。その他、臭気（イソシアネートの臭気）等も確認した。なお、表中、発泡ポリウレタンが過度に膨張（又は収縮）している状況を「膨張（又は収縮）」と表記し、多少膨張（又は収縮）している状況を「膨れ（又は縮み）」と表記し、僅かに膨張（又は収縮）している状況を「やや膨れ（又はやや縮み）」と表記した。また、脱型時に、特に問題がなかった場合は「良好」と表記した。
【００７５】
以下、各例の物理特性の測定結果、各種試験の結果について、表１〜表７に一覧にして示す。
【００７６】
【表１】
2018003887.tif 000002
【００７７】
【表２】
2018003887.tif 000003
【００７８】
【表３】
2018003887.tif 000004
【００７９】
【表４】
2018003887.tif 000005
【００８０】
【表５】
2018003887.tif 000006
【００８１】
【表６】
2018003887.tif 000007
【００８２】
【表７】
2018003887.tif 000008
【００８３】
上記結果から、本実施例の発泡ポリウレタンは、見かけ密度及び反発弾性率が高く、圧縮永久歪も低減でき、発泡ポリウレタン製樹脂バネとして適していることがわかる。これにより、本実施例の発泡ポリウレタンを利用した樹脂ばねは、圧縮により破損に難く、ばね機能を発揮できることがわかる。
また、本実施例の発泡ポリウレタン製樹脂バネは、脱型時に、膨張（又は収縮）、スキン破れ等が発生せず、生産性が高く製造容易であることもわかる。
【００８４】
なお、表中の略称等の詳細については、以下の通りである。
【００８５】
−メインポリオール−
・ＰＴＭＧ３０００：  ポリテトラメチレングリコール「ＰＴＭＧ３０００（三菱化学（株）製、官能基数ｆ＝２、Ｍｎ＝３，０００）」
・ＰＴＭＧ２０００：  ポリテトラメチレングリコール「ＰＴＭＧ２０００）三菱化学（株）製、官能基数ｆ＝２、Ｍｎ＝２０００）」
・ＧＰ３０００：  ポリエーテルポリオール「サンニックス  ＧＰ３０００（三洋化成工業（株）製、ＰＯ／ＥＯ（モル比）＝１００／０、官能基数ｆ＝３、Ｍｎ＝３０００）」
【００８６】
−多官能ポリオール−
・ＧＰ３０００：  ポリエーテルポリオール「サンニックス  ＧＰ３０００（三洋化成工業（株）製、ＰＯ／ＥＯ（モル比）＝１００／０、官能基数ｆ＝３、Ｍｎ＝３，０００）」
【００８７】
−セルオープナー−
・ＰＬ９１０：  ポリエーテルポリオール「サンニックス  ＰＬ９１０（三洋化成工業（株）製、ＰＯ／ＥＯ（モル比）＝８４／１６、官能基数ｆ＝２、Ｍｎ＝９００）
【００８８】
−整泡剤−
・ＳＺ−１６４２：  シリコーン整泡剤「ＤＯＷ  ＣＯＲＮＩＮＧ  ＴＯＲＡＹ  ＳＺ−１６４２（東レ・ダウコーニング（株）製）」
【００８９】
−シリコーンオイル−
「ジメチルシリコーンオイル」
・ＫＦ−９６Ｌ  ５ｃｓ：  シリコーンオイル「ＫＦ−９６Ｌ  ５ｃｓ（信越化学工業（株）製）、粘度＝５ｃＳｔ」
・ＫＦ−９６−１００ｃｓ：  シリコーンオイル「ＫＦ−９６  １００ｃｓ（信越化学工業（株）製）、粘度＝１００ｃＳｔ」
・ＫＦ−９６−３００ｃｓ：  シリコーンオイル「ＫＦ−９６  ３００ｃｓ（信越化学工業（株）製）、粘度＝３００ｃＳｔ」
・ＫＦ−９６−５００ｃｓ：  シリコーンオイル「ＫＦ−９６  ５００ｃｓ（信越化学工業（株）製）、粘度＝５００ｃＳｔ」
・ＫＦ−９６−１，０００ｃｓ：  シリコーンオイル「ＫＦ−９６  １，０００ｃｓ（信越化学工業（株）製）、粘度＝１，０００ｃＳｔ」
・ＫＦ−９６−５，０００ｃｓ：  シリコーンオイル「ＫＦ−９６  ５，０００ｃｓ（信越化学工業（株）製）、粘度＝５，０００ｃＳｔ」
・ＫＦ−９６Ｈ−１万ｃｓ：  シリコーンオイル「ＫＦ−９６Ｈ  １０，０００ｃｓ（信越化学工業（株）製）、粘度＝１０，０００ｃＳｔ」
・ＫＦ−９６Ｈ−５万ｃｓ：  シリコーンオイル「ＫＦ−９６Ｈ  ５０，０００ｃｓ（信越化学工業（株）製）、粘度＝５０，０００ｃＳｔ」
・ＫＦ−９６Ｈ−１０万ｃｓ：  シリコーンオイル「ＫＦ−９６Ｈ  １００，０００ｃｓ（信越化学工業（株）製）、粘度＝１００，０００ｃＳｔ」
【００９０】
「ジメチルシロキサン単位とメチルフェニルシロキサン単位との共重合シリコーンオイル」
・ＫＦ−５０−１００ｃｓ：  シリコーンオイル「ＫＦ−５０  １００ｃｓ（信越化学工業（株）製）、粘度＝１００ｃＳｔ」
・ＫＦ−５０−３０００ｃｓ：  シリコーンオイル「ＫＦ−５０  ３，０００ｃｓ（信越化学工業（株）製）、粘度＝３，０００ｃＳｔ」
「メチルハイドロジェンシリコーンオイル」
・ＫＦ−９９：  シリコーンオイル「ＫＦ−９９（信越化学工業（株）製）、粘度＝２０ｃＳｔ」
【００９１】
−触媒−
・ＤＡＢＣＯ  ３３−ＬＶ：  アミン触媒「ＤＡＢＣＯ  ３３−ＬＶ（エアー・プロダクツジャパン（株）製）」
【００９２】
−イソシアネート−
・ミリオネートＭＴ：  モノメリックＭＤＩ「ミリオネートＭＴ（東ソー（株）製）」